(57)【要約】【課題】            機械的性質、熱的性質に優れ、更に、優れた耐光性および色相を有した、液晶表示装置の導光板、拡散板、反射板、保護フィルム、位相差フィルム、および、照明カバー、照明看板、透過形のスクリーン、各種ディスプレイなどとして有用な芳香族ポリカーボネート樹脂組成物および該樹脂組成物を用いた成形体を提供する。【解決手段】        芳香族ポリカーボネート１００重量部に対し、最長吸収波長が３８０ｎｍ以下の紫外線吸収剤を０．１〜４重量部含有する芳香族ポリカーボネート樹脂組成物、及び該樹脂組成物を用いた成形体。【選択図】          なし【特許請求の範囲】
【請求項１】
芳香族ポリカーボネート１００重量部に対し、最長吸収波長が３８０ｎｍ以下の紫外線吸収剤を０．１〜４重量部含有する芳香族ポリカーボネート樹脂組成物。
【請求項２】
紫外線吸収剤がマロン酸エステル系化合物である請求項１に記載の芳香族ポリカーボネート樹脂組成物。
【請求項３】
芳香族ポリカーボネート１００重量部に対し、蛍光染料を０．００００１〜１重量部含有させてなる請求項１または２に記載の芳香族ポリカーボネート樹脂組成物。
【請求項４】
芳香族ポリカーボネート１００重量部に対し、リン系熱安定剤を０．００５〜０．２重量部含有させてなる請求項１〜３のいずれか１項に記載の芳香族ポリカーボネート樹脂組成物。
【請求項５】
芳香族ポリカーボネート１００重量部に対し、拡散剤０．１〜２０重量部を含有してなる請求項１〜４のいずれか１項に記載の芳香族ポリカーボネート樹脂組成物。
【請求項６】
芳香族ポリカーボネート１００重量部に対し、拡散剤５〜４０重量部を含有してなる請求項１〜４のいずれか１項に記載の芳香族ポリカーボネート樹脂組成物。
【請求項７】
請求項１〜４のいずれかに記載の芳香族ポリカーボネート樹脂組成物を用いた成形体。
【請求項８】
成形体が、液晶表示装置の導光板である請求項７に記載の成形体。
【請求項９】
請求項５に記載の芳香族ポリカーボネート樹脂組成物を用いた成形体。
【請求項１０】
成形体が、液晶表示装置の光拡散板である請求項９に記載の成形体。
【請求項１１】
請求項６に記載の芳香族ポリカーボネート樹脂組成物を用いた成形体。
【請求項１２】
成形体が、液晶表示装置の反射板である請求項１１に記載の成形体。
【発明の詳細な説明】
【技術分野】
【０００１】
本発明は、芳香族ポリカーボネート樹脂組成物およびその成形体に関する。詳しくは、機械的性質、熱的性質に優れ、更に、優れた耐光性および色相を有した、液晶表示装置の導光板、拡散板、反射板、保護フィルム、位相差フィルム、および、照明カバー、照明看板、透過形のスクリーン、各種ディスプレイなどとして有用な芳香族ポリカーボネート樹脂組成物およびその成形体に関する。
【背景技術】
【０００２】
芳香族ポリカーボネートは、耐衝撃性、耐熱性、透明性に優れた熱可塑性樹脂として幅広い用途があり、さらに、無機ガラスに比較して軽量で、生産性にも優れているので、優れた耐光性を付与することにより、液晶表示装置の導光板、拡散板、反射板、保護フィルム、位相差フィルム、および、照明カバー、照明看板、透過形のスクリーン、各種ディスプレイなど耐光性を要求される用途に好適に使用できる。
従来、芳香族ポリカーボネートの耐光性を向上させる方法として、各種紫外線吸収剤を添加する方法が知られている。例えば、特許文献１には、ポリカーボネート樹脂１００重量部に対して、ベンゾトリアゾール系紫外線吸収剤５重量部から２５重量部と蛍光増白剤０．１〜１０重量部を含有してなるポリカーボネート樹脂組成物が提案されているが、紫外線吸収剤及び蛍光増白剤の含有率が高いので熱加工時のガスが問題になり、かつ、紫外線吸収剤の最長吸収波長が３９０ｎｍと可視光に近いため色相も悪く、商品価値の低いものであった。
【０００３】
また、特許文献２には、ポリカーボネート樹脂１００質量部に対し、３５０〜４００ｎｍの紫外線領域に極大吸収波長を有しないベンゾトリアゾール系化合物、ベンゾフェノン系化合物及びトリアジン系化合物から選ばれた紫外線吸収剤０．０５質量部以上で２質量部未満と、蛍光増白剤０．００００１〜１質量部とを含有させてなるポリカーボネート樹脂組成物が提案されている。しかし、３５０〜４００ｎｍに極大吸収波長を有さないベンゾトリアゾール系化合物、ベンゾフェノン系化合物及びトリアジン系化合物から選ばれた紫外線吸収剤の配合では、色相の非常に劣るポリカーボネート樹脂組成物しか得られなかった。
さらに、特許文献３〜５には、マロン酸エステル類を０．０００５〜０．１重量部含有するメタクリル酸メチル系樹脂が開示されているが、芳香族ポリカーボネートに関する記載は全くなく、且つ、０．０００５〜０．１重量部の含有率では、芳香族ポリカーボネートの耐光性を向上させるには不十分であった。
【特許文献１】特開平０７−１９６９０４号公報
【特許文献２】特開２０００−００３７１０号公報
【特許文献３】特開２００２−１０５２７１号公報
【特許文献４】特開２００３−０２５４０６号公報
【特許文献５】特開２００３−０２６８８８号公報
【発明の開示】
【発明が解決しようとする課題】
【０００４】
本発明は、前記従来技術の問題点をすべて解決し、優れた機械的性質、耐光性及び色相、並びに高い光線透過率を同時に有する芳香族ポリカーボネート樹脂組成物、および該樹脂組成物を用いた成形体を提供することにある。
【課題を解決するための手段】
【０００５】
本発明者らは、前記課題を解決するため鋭意検討を行った結果、特定の構造を有する紫外線吸収剤を、特定の比率で配合することにより、芳香族ポリカーボネート本来の特性を損なうことなく、優れた耐光性と色相、高い光線透過率を同時に満足する芳香族ポリカーボネート樹脂組成物、および該樹脂組成物からなる成形体を見いだし、本発明を完成させた。すなわち、本発明の要旨は、芳香族ポリカーボネート１００重量部に対し、最長吸収波長が３８０ｎｍ以下の紫外線吸収剤を０．１〜４重量部含有することを特徴とする芳香族ポリカーボネート樹脂組成物および該樹脂組成物を用いた成形体に存する。
【発明の効果】
【０００６】
本発明によれば、芳香族ポリカーボネート本来の特性を損なうことなく、優れた機械的性質、耐光性及び色相、並びに高い光線透過率を同時に満足する芳香族ポリカーボネート樹脂組成物、および該樹脂組成物からなる液晶表示装置の導光板、拡散板、反射板、保護フィルム、位相差フィルム、および、照明カバー、照明看板、透過形のスクリーン、各種ディスプレイなどとして有用な成形体を提供することができる。
【発明を実施するための最良の形態】
【０００７】
以下、本発明を詳細に説明する。本発明に関わる芳香族ポリカーボネートは、芳香族ジヒドロキシ化合物又はこれと少量のポリヒドロキシ化合物と、ホスゲンとの界面重合法により得られるか、または、上記の芳香族ジヒドロキシ化合物又はこれと少量のポリヒドロキシ化合物と、炭酸ジエステルとのエステル交換反応により作られる、分岐していてもよい芳香族ポリカーボネート重合体である。
【０００８】
芳香族ジヒドロキシ化合物としては、２，２−ビス（４−ヒドロキシフェニル）プロパン（＝ビスフェノールＡ）、２，２−ビス（４−ヒドロキシ−３，５−ジメチルフェニル）プロパン（＝テトラメチルビスフェノールＡ）等のビス（４−ヒドロキシフェニル）アルカン系ジヒドロキシ化合物、２，２−ビス（４−ヒドロキシ−３，５−ジブロモフェニル）プロパン（＝テトラブロムビスフェノールＡ）、２，２−ビス（４−ヒドロキシ−３，５−ジクロロフェニル）プロパン（＝テトラクロロビスフェノールＡ）等のハロゲンを含むビス（４−ヒドロキシフェニル）アルカン系ジヒドロキシ化合物の他、１，１−ビス（４−ヒドロキシフェニル）シクロヘキサン、ハイドロキノン、レゾルシノール、４，４−ジヒドロキシジフェニルなどが挙げられ、好ましくはハロゲンを含んでいても良いビス（４−ヒドロキシフェニル）アルカン系ジヒドロキシ化合物が挙げられ、特に好ましくは、ビスフェノールＡが挙げられる。これらの芳香族ジヒドロキシ化合物は１種でも良いが、複数種用いても良い。
【０００９】
分岐した芳香族ポリカーボネートを得るには、フロログルシン、４，６−ジメチル−２，４，６−トリ（４−ヒドロキシフェニル）ヘプテン−２、４，６−ジメチル−２，４，６−トリ（４−ヒドロキシフェニル）ヘプタン、２，６−ジメチル−２，４，６−トリ（４−ヒドロキシフェニルヘプテン−３、１，３，５−トリ（４−ヒドロキシフェニル）ベンゼン、 １，１，１−トリ（４−ヒドロキシフェニル）エタンなどで示されるポリヒドロキシ化合物、及び３，３−ビス（４−ヒドロキシアリール）オキシインドール（＝イサチンビスフェノール）、５−クロルイサチンビスフェノール、５，７−ジクロルイサチンビスフェノール、５−ブロムイサチンビスフェノールなどの３価以上のポリヒドロキシ化合物を、前記ジヒドロキシ化合物の一部として使用すれば良い。ポリヒドロキシ化合物を使用する場合の使用量は、例えば、前記ジヒドロキシ化合物の０．１〜２モル％程度である。
【００１０】
芳香族ポリカーボネートの分子量調節剤として、一価の芳香族ヒドロキシ化合物などを使用することができる。分子量調整剤としては、例えば、ｍ−及びｐ−メチルフェノール、ｍ−及びｐ−プロピルフェノール、ｐ−ブロムフェノール、ｐ−ｔｅｒｔ−ブチルフェノール及びｐ−長鎖アルキル置換フェノールなどが挙げられる。
【００１１】
本発明で使用する芳香族ポリカーボネートの分子量は、２５℃におけるメチレンクロライド溶液粘度より測定した粘度平均分子量が、好ましくは１６，０００〜３８，０００であり、より好ましくは１８，０００〜３５，０００である。粘度平均分子量が３８，０００を越えると成形性に劣り、１６，０００未満では機械的強度に劣るので好ましくない。また、本発明で使用する芳香族ポリカーボネートは、粘度平均分子量の異なる２種以上の混合物であってもよい。
【００１２】
本発明で使用する紫外線吸収剤は、最長吸収波長が３８０ｎｍ以下である紫外線吸収剤であれば特に制限はない。ここで「最長吸収波長」とは、実質的な吸光を示さない最長の波長を言う。また、「実質的に吸光を示さない」とは、最大吸収波長の吸光度の１％未満の値であることを言う。また、当然のことながら、芳香族ポリカーボネートの特性を何ら損なうことが無いことが必要である。なかでも、優れた耐光性と色相および高い光線透過率を両立させるためには、マロン酸エステル系紫外線吸収剤、ヒンダードベンゾエート系紫外線吸収剤を用いることが望ましい。マロン酸エステル系紫外線吸収剤としては、２−（１−アリールアルキリデン）マロン酸エステル類が挙げられ、これはクラリアントジャパン（株）から、ＰＲ−２５（最長吸収波長：３６０ｎｍ）、Ｂ−ＣＡＰ（最長吸収波長：３６５ｎｍ）の商品名で市販されている。ヒンダードベンゾエート系紫外線吸収剤としては３，５−ジ−ｔ−ブチル−４−ヒドロキシベンゾイックアシッド，ｎ−ヘキサデシルエステルが挙げられ、これはサイテック・インダストリーズから、ＵＶ−２９０８（最長吸収波長：２９０ｎｍ）の商品名で市販されている。
中でも、最長吸収波長が３００ｎｍ以上のものが、紫外線吸収効果が高く、好ましいので、マロン酸エステル系紫外線吸収剤の使用がより好ましい。
【００１３】
本発明における紫外線吸収剤の使用量は、前記の芳香族ポリカーボネート１００重量部に対し、０．１〜４重量部配合する。好ましくは０．１〜１重量部である。０．１重量部未満では、充分な耐光性を得ることができず、４重量部を超えると、紫外線吸収剤のブリードアウトによる加工時のガス発生の問題や機械的強度の低下が起こるので好ましくない。
また、本発明においては、最長吸収波長が３８０ｎｍ以下である紫外線吸収剤と共に、紫外線吸収効果を高めるために、最長吸収波長が３８０ｎｍを超える紫外線吸収剤を使用しても良い。但し、該最長吸収波長が３８０ｎｍを超えるものは、前述の通り、樹脂組成物を着色させる恐れがあるので、使用量としては、樹脂組成物を着色させない程度の量、具体的には、芳香族ポリカーボネート１００重量部に対し、０．１重量部未満であることが必要である。該併用可能な紫外線吸収剤としては、公知のものから選択でき、例えば、ベンゾトリアゾール系化合物、ベンゾフェノン系化合物、トリアジン系化合物等が好ましい。
【００１４】
本発明において蛍光増白剤として使用される蛍光染料は、成形品を明るく見せるため、成形品に配合される白色系もしくは青色系の蛍光染料であり、成形品の黄色味を消し、明るさを強める機能がある。成形品の黄色味を消すという点では、機能がブルーイング剤と類似しているが、ブルーイング剤は単に成形品の黄色光を除去するのに対して、蛍光増白剤は波長４００ｎｍ未満の紫外線を吸収し、そのエネルギーを波長４００ｎｍ以上の可視光線、とくに青紫色の光線に変えて放射する点で異なっている。本発明に使用される白色系もしくは青色系の蛍光染料の例としては、熱可塑性樹脂用として公知の蛍光増白剤を使用可能であるが、中でも耐熱性の観点から高分子量のものが好ましく、例えば、スチルベンベンゾオキサゾール系、フェニルアリルトリアゾリルクマリン系の蛍光増白剤が挙げられる。また有機ＥＬ用として公知の白色有機発光体や青色有機発光体が使用可能であり、例えば、ジスチリルビフェニル系青色発光材、アリールエチニルベンゼン系青色蛍光発光材、キンキピリジン系発光材、セキシフェニル系青色発光材、ジメシチルボリルアントラセン系発光材、キナクリドン系発光材等が上げられる。
【００１５】
前記蛍光染料の含有率は、芳香族ポリカーボネート樹脂組成物中０．００００１〜１重量％の範囲が好ましい。蛍光染料の含有率が０．００００１重量％未満では、成形品の黄色味を消し、明るさを強めるという機能、および紫外線を吸収し可視部の青紫色に放射する機能が十分に発揮されず、０．１重量％を超えてもそれ以上の添加効果は見られない。
【００１６】
本発明においては、芳香族ポリカーボネート樹脂組成物の光線透過率と色相の向上のため、リン系熱安定剤を配合するのが好ましい。リン系熱安定剤としては、亜リン酸エステル、リン酸エステル等が好ましい。上記の亜リン酸エステルとしては、例えば、トリフェニルホスファイト、トリスノニルフェニルホスファイト、トリス（２，４−ジ−ｔｅｒｔ−ブチルフェニル）ホスファイト、トリノニルホスファイト、トリデシルホスファイト、トリオクチルホスファイト、トリオクタデシルホスファイト、ジステアリルペンタエリスリトールジホスファイト、トリシクロヘキシルホスファイト、モノブチルジフエニルホスファイト、モノオクチルジフエニルホスファイト、ジステアリルペンタエリスリトールジホスファイト、ビス（２，４−ジ−ｔｅｒｔ−ブチルフェニル）ペンタエリスリトールホスファイト、ビス（２．６−ジ−ｔｅｒｔ−ブチル−４−メチルフェニル）ペンタエリスリトールホスファイト、２，２−メチレンビス（４，６−ジ−ｔｅｒｔ−ブチルフェニル）オクチルホスファイト等の亜リン酸のトリエステル、ジエステル、モノエステル等が挙げられる。
【００１７】
上記のリン酸エステルとしては、トリメチルホスフェート、トリエチルホスフェート、トリブチルホスフェート、トリオクチルホスフェート、トリフェニルホスフェート、トリクレジルホスフェート、トリス（ノニルフェニル）ホスフェート、２−エチルフェニルジフェニルホスフェート、テトラキス（２，４−ジ−ｔｅｒｔ−ブチルフェニル）−４，４−ジフエニレンホスフォナイト等が挙げられる。
【００１８】
上記のリン系熱安定剤の中では、ジステアリルペンタエリスリトールジホスファイト、ビス（２，４−ジ−ｔｅｒｔ−ブチルフェニル）ペンタエリスリトールホスファイト、ビス（２．６−ジ−ｔｅｒｔ−ブチル−４−メチルフェニル）ペンタエリスリトールホスファイト、トリス（２，４−ジ−ｔｅｒｔ−ブチルフェニル）ホスファイトが好ましく、中でもビス（２，６−ジ−ｔｅｒｔ−ブチル−４−メチルフェニル）ペンタエリスリトールホスファイトやトリス（２，４−ジ−ｔ−ブチルフェニル）ホスファイトが特に好ましい。なお、リン系熱安定剤は、単独で使用してもよく、二種以上を組み合わせて使用してもよい。
【００１９】
リン系熱安定剤の含有率は、芳香族ポリカーボネート樹脂１００重量部に対し、通常０．００５〜０．２重量部、好ましくは０．０１〜０．１重量部である。リン系熱安定剤の含有率が０．００５重量部未満では、熱安定剤としての効果が小さく、０．２重量部を超えてもそれ以上の添加効果は見られず、加水分解が発生し易くなる。
【００２０】
本発明の芳香族ポリカーボネート樹脂組成物には、ｎ−オクタデシル−３−（３'，５'−ジ−ｔ−ブチル−４'−ヒドロキシフェニル）プロピオネート（例えば、チバスペシャリティケミカル（株）製品、商品名：イルガノックス１０７６として市販されている）やテトラキス−［メチレン−３−（３'，５'−ジ−ｔ−ブチル−４'−ヒドロキシフェニル）プロピオネート］メタン（例えば、チバスペシャリティケミカル(株)製品、商品名：イルガノックス１０１０として市販されている）等のフェノール系酸化防止剤を配合することができる。該酸化防止剤の配合率は樹脂組成物中、０．０１〜２重量％の範囲が好ましく、０．０１重量％未満では酸化防止剤の効果が小さく、２重量％を超えてもそれ以上の添加効果は見られず、モールドデボジットが発生し易くなる。
【００２１】
本発明の芳香族ポリカーボネート樹脂組成物には、必要に応じて例えば、離型剤、帯電防止剤、着色剤、流動性改良剤、難燃剤、凝集防止剤等を更に添加してもよい。
また、本発明の樹脂組成物を光拡散性樹脂組成物として使用する場合には、光拡散剤を０．１〜２０重量部配合する。
光拡散剤としては、公知のものが使用でき、重量平均粒子径は０．７μｍ〜３０μｍの範囲が好ましく、無機系の光拡散剤としては、例えば炭酸カルシウム、硫酸バリウム、酸化チタン、水酸化アルミニウム、シリカ、ガラス、タルク、マイカ、ホワイトカーボン、酸化マグネシウム、酸化亜鉛などが上げられ、脂肪酸などで表面処理されたものであっても良い。また有機系の光拡散剤としては、スチレン系重合体粒子、アクリル系重合体粒子、シロキサン系重合体粒子等が挙げられ、重量平均分子量が５０万〜５００万の高分子量重合体や共重合体粒子が好適である。これらは必要に応じて、複数種使用しても良い。
【００２２】
また、本発明の樹脂組成物を光反射性樹脂組成物として使用する場合には、光拡散剤を５〜４０重量部配合する。
光拡散剤としては、公知のものが使用でき、重量平均粒子径は０．０５μｍ〜３μｍの範囲が好ましく、無機系の光拡散剤としては、例えば炭酸カルシウム、硫酸バリウム、酸化チタン、水酸化アルミニウム、シリカ、ガラス、タルク、マイカ、ホワイトカーボン、酸化マグネシウム、酸化亜鉛などが上げられ、脂肪酸などで表面処理されたものであっても良い。また有機系の光拡散剤としては、スチレン系重合体粒子、アクリル系重合体粒子、シロキサン系重合体粒子等が挙げられ、重量平均分子量が５０万〜５００万の高分子量重合体や課共重合体粒子が好適である。これらは必要に応じて、複数種使用しても良い。
また、本発明においては、さらに透明度を向上させるために、ポリオルガノシロキサンを０．０１〜２重量部含有させても良い。該ポリオルガノシロキサンとしては、好ましくは側鎖にフェニル基を有するものであり、さらに好ましくは分岐構造を有するものであり、また２５℃における粘度が１〜１０００ｃＳｔであるのが好ましい。
【００２３】
本発明に関わる芳香族ポリカーボネート樹脂組成物の混合及び混練は、通常の熱可塑性樹脂に適用される方法で行えばよく、例えばリボンブレンダー、ヘンシェルミキサー、バンバリーミキサー、ドラムタンブラー、単軸スクリュー押出機、２軸スクリユー押出機、多軸スクリュー押出機等により行うことができる。混練の温度条件は通常、２６０〜３００℃が適当である。
【００２４】
本発明の芳香族ポリカーボネート樹脂組成物は、一般的な熱可塑性樹脂の成形方法が適用でき、例えば生産性の点からペレット状樹脂組成物からの射出成形、射出圧縮成形、押出成形が可能である。さらに押出成形されたシート状成形品からの真空成形、圧空成形等により目的の成形体とすることもできる。
本発明の成形体としては、液晶表示装置の導光板や、保護フィルム、位相差フィルム、および、照明カバー、照明看板、透過形のスクリーン、各種ディスプレイ部品の他、拡散剤を添加して、液晶表示装置の拡散板、反射板などが挙げられ、中でも液晶表示装置用の導光板、拡散板、反射板等の光学部材として、好適に用いることができる。
【実施例】
【００２５】
以下、本発明を実施例により更に詳細に説明するが、本発明は、その要旨を超えない限り、以下の実施例に限定されるものではない。以下の実施例と比較例で使用した原料および評価方法は次の通りである。なお、表１中の「商品名および内容」の欄に記載した記号「Ｍｖ」は粘度平均分子量を意味する。
【００２６】
【表１】
2006083230.tif 000002
【００２７】
（１）粘度平均分子量：ウベローデ粘度計を用いて塩化メチレン中２５℃の極限粘度［η］を測定し、以下の式より求めた。
［η］＝１．２３×１０−４×（Ｍｖ）０．８３
（２）色相（初期ＹＩ）：射出成形機（日本製鋼所社製「Ｊ５０」）により、３００℃の温度で成形したプレート（９０ｍｍ×５０ｍｍ×３ｍｍ厚）を用いて測定した。測定には分光式色彩計（日本電色工業社製「ＳＥ−２０００型」）を使用した。
（３）４００ｎｍの光線透過率：前記（２）で成形したプレートを用いて測定を行った。４００ｎｍの光線透過率が低いと成形体の色相が悪化するので、分光光線透過率測定装置（島津製作所社製「ＵＶ−３１００」）を用いて４００ｎｍの光線透過率を測定した。
（４）ＵＶ照射後のＹＩ：前記（２）の成形プレートでＵＶ照射後のＹＩを測定し、耐光性評価を行った。ＵＶ照射装置は、スガ試験機社製Ｓｕｐｅｒ  Ｘｅｎｏｎ  Ｗｅａｔｈｅｒ  Ｍｅｔｅｒを用い、照射強度は１５６Ｗ／ｍ２、照射時間６００時間とした。
（５）アイゾット衝撃強度：射出成形機（名機製作所社製「Ｍ１５０」）により、３００℃の温度で成形した厚さ３．２ｍｍ×６４ｍｍ×１２．４ｍｍの試験片を用い、ＡＳＴＭ  Ｄ−２５６に準拠して測定した。測定はノッチ付きで行った。
（６）平均輝度および輝度均整度：幅４０ｍｍ、長さ６０ｍｍ、薄肉部０．７ｍｍ、厚肉部０．９ｍｍであり、傾斜面にプリズム形状の凹凸パターンを形成して成る楔型断面の導光板を成形した。プリズム形状は、ピッチ２００μｍ、深さ５μｍの金型によって付与した。成形機はソディックプラステック社製の「ソディックＴＲ１００ＥＨ」を使用し、金型温度８０℃、シリンダー温度３００℃の条件で成形した。
次いで、暗室内において、成形した導光板を凹凸パターン形成面が下面側となる様に配置し、且つ厚肉端部に冷陰極管を配置して、エッジ式のフロントライト方式の面光源体を構成し、凹凸パターン非形成面側の上方３０ｃｍの位置に輝度計（トプコン社製「トプコンＢＭ−７」）を設置し、輝度を測定した。平均輝度は、幅３水準、長さ３水準の合計９箇所のよる測定値を平均して求めた。また、輝度均整度は、（輝度最小値／輝度最大値）×１００（％）の式により算出した。
【００２８】
〔実施例１〜４及び比較例１〜４〕
表２，３に示す割合で各原料をブレンドした後、スクリュー径４０ｍｍのベント付単軸押出機（田辺プラスチックス機械社製「ＶＳ−４０」）により、シリンダー温度２５０℃で溶融混練し、ストランドカットによりペレット化した。該ペレットを１２０℃で５〜７時間、熱風循環式乾燥機により乾燥した後、前記の条件で評価用成形品を成形し、前記の評価を行ない、評価結果を表２及び表３に示した。
【００２９】
【表２】
2006083230.tif 000003
【００３０】
【表３】
2006083230.tif 000004